FR 2946888 A1 20101224 FR 0954066 A 20090617 1 PROCEDE DE PREPARATION DE NACRE MECANOSTRUCTUREE PAR MECANOùSYNTHESE, NACRE MECANOSTRUCTUREE AINSI OBTENUE ET SES APPLICATIONS Domaine technique La présente invention concerne un procédé de préparation de nacre mécanostructurée par mécano-synthèse. Elle concerne également les applications de cette nacre, notamment en tant que revêtement disposé sur des implants ou pièces de comblement osseux. Etat de la technique La nacre est un complexe organominéral secrété tout au long de leur vie par certains mollusques. Elle est principalement composée de carbonate de calcium cristallisé sous forme d'aragonite très pure disposé en couches superposées, séparées par des couches de matière organique. L'ensemble de ces parties minérales et organiques illustre la complexité de sa composition. Afin de mieux comprendre les raisons qui rendent la nacre si particulière, il a été identifié, dans le brevet W09952940, certaines molécules biologiques des coquilles externes et internes de mollusques marins bivalves. Pour cela, de la poudre de coquille externe et interne de Tridacnae Gigas et de Pinctada Maxima a été préparee, en découpant des fragments de quelques cm2 de coquille puis en les broyant pendant deux phases de 3 minutes dans un broyeur planétaire. La poudre obtenue présentait une granulométrie entre 300 et 500 microns. Les principes actifs ou biopolymères marins contenus dans la nacre ont alors été extraits par hydrolyse à froid, supercentrifugation et ultra-filtration tangentielle. Bien que cette méthode d'extraction ne garantisse pas que tous les composants soient effectivement retenus, ils ont identifié des protéines de type structural constitutives de 2 la matrice extra cellulaire, telles que des acides aminés essentiels, du collagène de type I, II et III (glycoprotéines fibreuses très abondantes dans la matière organique), de l'élastine, des glycosaminoglycanes et des protéoglycanes. Ils ont également mis en évidence la présence de pro-facteurs et de facteurs de croissance, de cytokines, de métallo-protéines, d'éléments minéraux et métalliques (constituant des oligo-éléments), de lipides et des hexoses (sucres réducteurs en C6 indispensables dans le métabolisme cellulaire), de chromoprotéines porphyriniques et non porphyriniques, de métallo-porphyrines, de métallo-enzymes et de caroténoïdes. Les métallo-protéines représentent deux tiers des éléments constitutifs. De nombreuses études et relevés d'observations cliniques ont, non seulement montré l'excellente biocompatibilité des biopolymères marins, mais encore toutes leurs propriétés pharmacologiques dans les indications où elles ont été utilisées. Ainsi, le pouvoir de régénération cutanée mais aussi de régénération de l'os aussi bien spongieux que compact, in vivo et in vitro, de la nacre a été démontré. C'est sa composition spécifique et sa structure particulière qui confèrent à la nacre compacte le caractère histocompatible et non biodégradable mais aussi des propriétés mécaniques constantes et comparables à celles de la dent naturelle et de l'os humain. Ainsi, la composition physico-chimique de la nacre en fait le biomatériau le mieux adapté à une implantation endo-osseuse sous forme compacte, tel que décrit dans le brevet FR2647334 en proposant l'utilisation de la nacre dans des pièces osseuses de substitution et radiculo-dentaire. Cependant, la nacre de ces mollusques utilisée sous forme compacte comme implant endo-osseux, plaques et vis d'ostéosynthèses ou pièces de substitution osseuse, de par sa faible porosité uniquement de surface (publications 3 Académie des Sciences, Clinical Material) avec des pores non communicants, ne permet qu'une libération limitée des principes actifs ostéo-inducteurs responsables de l'ostéogénèse. Il existe donc un besoin d'amélioration ou d'optimisation des propriétés de la nacre, ou encore, un besoin de lui conférer de nouvelles propriétés permettant de nouvelles applications. La nacre aragonitique de la coquille de bivalves, telle que Pinctada Maxima ou autres Pinctadines et Tridacnae Gigas possède une microstructure cristalline la rapprochant d'un nano-composite naturel. En effet, le composant élémentaire de la nacre est un cristal biogénique, organominéral et aragonitique qui est associé et lié à d'autres biocristaux par la matière organique résultant de la synthèse glycoprotéique de cellules spécialisées. Ces biocristaux sont entourés et séparés par de la matière organique nanostructurée, les fibrilles qui la composent présentant des tailles allant de 10 à 100 nanomètres selon qu'elles soient intercristallines ou interlamellaires. Les présents inventeurs ont alors envisagé, pour optimiser les propriétés de la nacre, de la transformer par mécano-synthèse en particules de nacre mécanostructurées. Ils ont ainsi trouvé qu'il était possible d'obtenir de la nacre mécanostructurée par un procédé de mécanosynthèse. Exposé de l'invention Ainsi, l'invention a pour objet un procédé de préparation de nacre mécanostructurée par mécanosynthèse. Elle a également pour objet l'application de cette nacre mécanostructurée dans les domaines médicaux, vétérinaires ou cosmétiques et notamment dans la conception de prothèses osseuses ou dentaires. 4 Les attributs les plus importants définissant les caractéristiques des nanoparticules sont leur taille. En effet, les matériaux présentant des tailles de particules de l'ordre du nanomètre ont la particularité d'avoir des propriétés physico-chimiques particulières, propres aux dimensions de l'infiniment petit. Ainsi, les propriétés de la matière peuvent se modifier et/ou s'accentuer lorsque la taille des particules se rapproche du nanomètre, par exemple, leur surface de réaction chimique est plus élevée et la faible taille des nanoparticules leur procure une plus grande facilité à franchir les barrières biologiques. Le cas échéant, les effets pharmacologiques peuvent être augmentés. Elles peuvent donc agir au sein de la cellule en franchissant les membranes plasmiques aussi bien sur le cytosquelette que sur les organites. A ces avantages liés à la taille des particules, s'ajoutent les avantages liés au procédé de mécano-synthèse mis en oeuvre dans l'invention. En effet, sans vouloir être liés par une quelconque théorie, les inventeurs sont d'avis que, en raison notamment de la présence de métallo-protéines et métallo-porphyrines et de métallo-enzymes dans la nacre, une réorganisation des différents éléments constitutifs entre eux est réalisée lors de la mécano-synthèse, réorganisation qui n'est pas obtenue avec un broyage classique. Les présents inventeurs ont découvert que le maintien de la nacre à une température inférieure à 60°C, de préférence inférieure à 40°C, et plus préférentiellement encore inférieure à 20°C pendant le procédé de préparation par mécano-synthèse permettait d'obtenir de la nacre mécanostructurée montrant des propriétés améliorées et conservant l'ensemble de ses constituants protéiniques. Description de l'invention Ainsi, la présente invention a pour objet un procédé de préparation de nacre mécanostructurée par mécano-synthèse de poudre micrométrique de nacre, caractérisé en ce que la 5 température de la nacre est maintenue inférieure à 60°C, de préférence inférieure à 40°C, et plus préférentiellement encore inférieure à 20°C. Dans la présente demande et dans ce qui suit, le préfixe "nana" sera utilisé pour décrire des particules dont le diamètre moyen en volume est inférieur à 500 nanomètres. Par conséquent, les termes de "nanoparticule" et de "particules nanonisées" seront utilisés pour décrire des particules dont le diamètre moyen en volume est inférieur à 500 nanomètres. On entend par "poudre micrométrique", une poudre présentant des particules dont le diamètre moyen en volume est compris entre 1 et 500 pm, de préférence entre 1 et 100 pm et plus préférentiellement entre 1 et 20 pm. De plus, les termes "particules de nacre à traiter" ou "poudre de nacre à traiter" doivent être considérés comme se rapportant aux particules de nacre ou à la poudre de nacre telles qu'avant l'application du procédé de mécano synthèse. De même, les termes "particules mécanostructurées de nacre" ou "nacre mécanostructurée" ou "nacre mécanoinduite" feront référence à la poudre de nacre telle qu'ayant subi le procédé selon l'invention. Le diamètre moyen équivalent en volume des poudres de l'invention est déterminé par diffraction laser à l'aide d'un granulomètre laser. A partir de la répartition granulométrique mesurée sur une large gamme, le diamètre moyen équivalent en volume ou D(4;3) est calculé selon la formule suivante : D(4;3) = (d4) / (d3). La mécano-synthèse (ou synthèse par voie mécanique) est une méthode mécanique qui consiste à broyer des poudres 6 micrométriques, permettant, sous l'effet d'une succession de chocs mécaniques sur les particules à l'intérieur d'un conteneur, d'obtenir des matériaux modifiés sous forme de poudre de taille nanométrique. On sait qu'en chimie bioinorganique, le broyage et le co-broyage de matériaux métalliques pulvérulents de différentes nature conduisent à la production de nanoparticules et à la synthèse de nouveaux composés aux propriétés nouvelles par la mise en oeuvre de réactions chimiques induites par la haute énergie mécanique provoquée par le déplacement de billes de broyage dans un espace clos soumis lui-même à des forces d'accélération importantes. Les éléments métalliques présents dans la matière organique de Pinctada Maxima ou autres Pinctadines et de Tridacnae Gigas tels que : Sm, La, Zn, Br, Ce, Fe, Mn, Cu, K, Sr, Na et Ca sous forme libre ou associés à des protéines enzymatiques et non enzymatiques, à des porphyrines, font de l'aragonite de ces mollusques un système biologique particulier et unique propre à une application en chimie bioinorganique ou biomimétique, discipline étudiant la dynamique des cations métalliques dans les systèmes biologiques. On voit donc que tous les ions métalliques contenus dans la matière organique de l'aragonite de Pinctada Maxima et autres Pinctadines et de Tridacnae Gigas ont un rôle déterminant dans le métabolisme cellulaire à tous les niveaux canaux ioniques, concentration des cations métalliques cellulaires, réactions d'hydrolyse, régénération du cytosquelette, transfert d'électrons, transport et activation du dioxygène, inhibition du stress oxydatif jouant un rôle capital dans l'homéostasie cellulaire et tissulaire. L'utilisation d'un broyeur planétaire à paramètres découplés est particulièrement bien adaptée pour la 7 synthèse par voies mécaniques des nanomatériaux. Le broyeur planétaire est constitué d'un plateau central sur lequel sont fixés des satellites, l'accélération centrifuge étant modulable en fonction des conditions de rotation relative du plateau et des satellites. La nacre étant un matériau très dur, il est important que durant le broyage aucune particule issue du broyeur ou des billes ne vienne contaminer la poudre de nacre ainsi obtenue. C'est pourquoi, le ou les bols de broyage ainsi que les billes de broyage utilisés selon l'invention doivent être constituées d'un matériau plus dur que la nacre. On peut citer comme matériau, par exemple le zirconium ou un alliage zirconium-yttrium, ces matériaux ne relargueront pas d'éléments chimiques lors des chocs violents et répétés avec la nacre dans le broyeur. Dans le procédé de l'invention, on utilisera préférentiellement une poudre de nacre à traiter présentant un diamètre moyen en volume compris entre 1 et 20 microns afin de limiter la durée et le nombre des séquences de broyage. Selon le procédé de l'invention, c'est le test nacré de la coquille qui est concassé puis broyé. L'utilisation d'un tel procédé permet de conserver et de traiter la totalité de la matière organique liée aux cristaux de carbonate de calcium biogéniques. Sans vouloir être liés par aucune théorie, les présents inventeurs sont d'avis que le procédé de mécano-synthèse dans le broyeur planétaire permet le broyage de tous les éléments organiques et métalliques du biomatériau, et provoque l'arrachement, l'écrasement, la cohésion, et la décohésion des différentes nano-particules en induisant la synthèse de nouvelles molécules où les métalloprotéines, métallo-enzymes et métallo-porphyrines sont agrégées soit entre elles par leurs groupements prosthétiques, soit avec 8 d'autres protéines ou encore avec d'autres ions métalliques libres, créant de nouvelles séquences d'acides aminés donnant naissance à des oligo-peptides, des polypeptides, des peptides ou des protéines dotées de nouvelles propriétés physico-chimiques et biologiques. Les particules de nacre à traiter proviennent du test nacré de la coquille, c'est-à-dire qu'elles sont constituées de la coquille interne. La coquille interne est utilisée telle quelle, elle est concassée et broyée, et n'a subi aucun traitement préalable, à l'exception d'une décontamination notamment à l'eau de javel (hypochlorite), ou autre décontaminant, par exemple un ammonium quaternaire, le calbénium, puis d'un rinçage à l'eau. La nacre mise en oeuvre dans le procédé de l'invention provient du test nacré de la coquille de bivalve choisi dans le groupe comprenant la Pinctada Maxima, la Pinctada Margaritifera ou autres Pinctadines, le Tridacnae Gigas, et leurs mélanges. Selon un mode de réalisation particulier, l'invention concerne un procédé de préparation de nacre mécanostructurée par mécano-synthèse de poudre micrométrique de nacre comprenant les étapes successives suivantes : a) la poudre de nacre à traiter est placée dans un bol de broyage d'un broyeur planétaire, puis b) Ni billes de broyage (avec i est un nombre entier compris entre 1 et 20, de préférence entre 3 et 15 et plus préférentiellement entre 5 et 14 ; Ni est un nombre entier compris entre 2 et 150, de préférence entre 10 et 100 et plus préférentiellement entre 20 et 85) de diamètre Di sont placées dans le bol de broyage, c) le broyeur planétaire est mis en route, à une vitesse de rotation V comprise entre 800 et 1400 tr/min, préférentiellement à 1100 tr/min, avec une accélération de 9 90 à 110 G, de préférence de 90 à 100 G et plus préférentiellement de 95 G. d) le broyeur planétaire est arrêté et les billes de broyage de diamètre Di sont retirées, les étapes b, c et d sont répétées avec Ni+l (avec Ni+l > Ni) billes de broyage de diamètre Dili (avec Dili Le broyage est réalisé par séquences de façon à limiter l'échauffement de la nacre. Selon un autre mode de réalisation, la présente invention a pour objet un procédé de mécano-synthèse de particules de nacre caractérisé en ce que : - la poudre de nacre à traiter est déposée dans un bol de broyage, des billes de broyage sont déposées dans le bol de broyage et l'ensemble comprenant la poudre de nacre à traiter, les billes de broyage et le bol de broyage est refroidi à une température comprise entre -20 °C et 5 °C, - la poudre de nacre réfrigérée subit ensuite : a) 5 à 15, de préférence 7 à 13 séquences, et plus préférentiellement encore 8 à 11 séquences de broyage, chaque séquence ayant une durée de 1 à 10 minutes, de préférence de 2 à 8 minutes et plus préférentiellement de 6 30 12 minutes, effectuées avec des billes de broyage de 20 mm de diamètre, puis b) 5 à 15 séquences de broyage, préférentiellement 10 séquences, de 1 à 10 minutes, préférentiellement 6 minutes, effectuées avec des billes de broyage de 10 mm de diamètre, puis c) 5 à 15 séquences de broyage, préférentiellement 10 séquences, de 1 à 10 minutes, préférentiellement 6 minutes, effectuées avec des billes de broyage de 5 mm de diamètre, la nacre mécanostructurée est alors récupérée. L'invention porte également sur de la nacre mécanostructurée pouvant être obtenue par le procédé décrit ci-dessus qui présente un diamètre moyen en volume compris entre 0,01 et 500 nanomètres, de préférence entre 0,01 et 250 nm et plus préférentiellement entre 0,01 et 100 nm. Selon un mode de réalisation de l'invention, la poudre de nacre à traiter est broyée conjointement avec au moins un matériau autre que la nacre. Cet autre matériau que la nacre est choisi dans le groupe comprenant la poudre de chitosan desacétylé à plus de 90%, la chitine, les algues, les biopolymères insolubles et solubles extraits du test nacré et de la coquille externe des bivalves précités, le sulfate de cuivre (Cu504, 5H2O), l'oxyde de zinc, et leurs mélanges. Comme sulfate de cuivre, on peut utiliser le sulfate de cuivre pentahydraté, le sulfate de cuivre cristallisé ou sublimé. On peut citer comme exemple préférentiel, le broyage simultané de poudre de nacre présentant un diamètre moyen en volume compris entre 1 et 20 microns et de poudre de chitosan desacétylé à plus de 90% d'un diamètre moyen en volume d'environ 150 microns (et présentant une densité de 0,6 g/cm3. Le traitement simultané de ces deux poudres par le procédé de mécanosynthèse de l'invention donne naissance à un nouveau biomatériau mécanostructuré dans lequel la 13 forme tridimensionnelle des particules de chitosan permet une cohésion étroite avec les biocristaux d'aragonite mécano-induits. La nacre mécanostructurée et/ou le biomatériau mécanostructuré selon l'invention peuvent être utilisés dans de nombreuses applications, telles que les applications médicales, vétérinaires ou cosmétiques. Ainsi, selon un mode de réalisation particulier de l'invention, le biomatériau mécanostructuré issu du broyage simultané de poudre de nacre et de poudre de chitosan desacétylé à plus de 90% obtenu par le procédé selon l'invention entre dans la composition de préparations cosmétiques, notamment pour le traitement anti-âge, de poudre, de fond de teint traitant, de rouge à lèvres, de soins des ongles, de déodorants et de soins capillaires. La nacre mécanostructurée et/ou le biomatériau mécanostructuré selon l'invention peuvent également être utilisés dans d'autres domaines tels que les domaines médicaux, pharmaceutiques ou vétérinaires, notamment dans la formulation de collyre, de gel et de crème ophtalmiques, éventuellement en association avec des substances médicamenteuses tels qu'antibiotiques, anti-inflammatoires, vasodilatateurs. Ainsi, préférentiellement, la nacre mécanostructurée et/ou le biomatériau mécanostructuré selon l'invention seront utilisés en application dentaire, par exemple en comblement osseux, implant, pièce de substitution osseuse ou encore, pour traiter les parodontopathies. Ainsi, par exemple, la nacre mécanostructurée et/ou le biomatériau mécanostructuré obtenus par le procédé selon l'invention peuvent entrer dans la composition de pâte à canaux pour les traitements endodontiques, de ciment de coiffage pulpaire et de fond de cavité. Elle (ou il) peut alors être associé(e) à des composants tels que l'oxyde de zinc, 14 l'hydroxyde de calcium, l'eugénol ou toute autre huile essentielle. La présente invention a également pour objet un implant, comprenant un noyau en matériau de structure, éventuellement en nacre, à la surface duquel est déposée en revêtement par pulvérisation, projection, enrobage, électrolyse ou trempage, de la nacre mécanostructurée et/ou du biomatériau mécanostructuré selon l'invention. Cet implant est de taille et de diamètre variables et est caractérisé en ce qu'il est recouvert sur toute sa surface par de la nacre mécanostructurée et/ou un biomatériau mécanostructuré, tel que décrit dans l'invention. La réalisation d'un revêtement a partir de nacre mécanostructurée et/ou de biomatériau mécanostructuré permet ainsi de lui conférer de nouvelles fonctionnalités. En effet, compte tenu de l'ensemble des propriétés des nanoparticules mécano-induites, il devient possible par traitement de surface d'un matériau, par projection ou enrobage par des particules mécanostructurées : - de modifier sa rugosité de surface pour un meilleur ancrage, - d'augmenter son interface avec le site récepteur sans en modifier ses formes et dimensions, afin de rendre immédiatement biodisponibles toutes les molécules dotées de propriétés pharmacologiques intervenant dans les processus de régénération et de cicatrisation et enfin, - d'accélérer l'interactivité biomatériau-cellules, afin de faciliter l'orientation fonctionnelle des cellules et tissus du site receveur ainsi que d'augmenter sa biocompatibilité et sa fonctionnalité. La présente invention concerne donc également un implant préférentiellement en nacre, caractérisé en ce qu'il est recouvert partiellement ou sur toute sa surface de nacre mécanostructurée et/ou de biomatériau mécanostructuré 15 préparée selon le procédé de l'invention, par un procédé permettant le dépôt des nanoparticules mécano-induites, tel que la pulvérisation, la projection, l'enrobage, l'électrolyse ou le trempage. Ainsi, selon un mode préféré de l'invention, la nacre mécanostructurée et/ou le biomatériau mécanostructuré sont appliqués en revêtement par pulvérisation, projection, enrobage, électrolyse ou trempage. Selon un aspect particulier de l'invention, la nacre mécanostructurée et/ou le biomatériau mécanostructuré préparée selon le procédé de l'invention est utilisée en revêtement d'implant osseux, dentaires, de pièces de substitution osseuse. L'invention sera mieux comprise si l'on se réfère aux exemples et dessins annexés qui sont non limitatifs, sur lesquels les figures 1 à 3 représentent deux modes de réalisation préférés de l'invention : - la figure 1 représente une vue schématique d'un implant ; - la figure 2 représente une vue schématique d'une pièce de substitution osseuse ; - la figure 3 représente la vis de fixation de la figure 2. L'implant (1) de la figure 1 comporte une partie de forme générale cylindrique (2), par exemple, d'environ 10 mm, dont l'extrémité inférieure est taillée en biseau (3). Une suprastructure en polyoxyméthylène commercialisé sous la marque Delrin� (4) est vissée sur l'extrémité supérieure de l'implant, et comporte sur son pourtour supérieur un anneau en feutre de polyester commercialisé sous la marque Dacron� (5) par exemple d'1 mm de largeur environ et de 2 mm de hauteur. La supra structure (4) comporte en son centre un orifice fileté muni d'une vis obturatrice (6). L'ensemble implant-vis obturatrice est 16 recouvert totalement par projection pulvérisation, électrolyse, enrobage, de nacre mécanostructurée préparée selon le procédé de l'invention. Cependant, seule une partie de l'implant présenté sur la figure 1, notamment la partie (2) et/ou la partie (4), peut être recouverte. L'enrobage peut également être fait avec le biomatériau mécanostructuré de l'invention. Selon un autre mode de réalisation, le produit selon l'invention représenté sur les figures 2 et 3 est une pièce de substitution osseuse (7) destinée à combler toute perte de substance osseuse au niveau maxillaire. Le produit présente la forme générale d'un parallélépipède de dimensions variables dont la face supérieure convexe (8) est recouverte d'une membrane en feutre de polyester commercialisé sous la marque Dacron� (9) s'arrêtant au niveau des bords arrondis du parallélépipède (10). Ses deux extrémités sont percées de 2 orifices filetés (11), par exemple d'environ 2 mm de diamètre, destinés à permettre sa fixation sur l'os résiduel à l'aide de deux vis (12) (figure 3). Ces vis sont de même nature que le biomatériau de l'implant. Suivant sa longueur, la pièce de substitution osseuse est percée d'un ou plusieurs orifices filetés (13), par exemple de 4 mm de diamètre, destinés à recevoir une suprastructure en matériau synthétique biocompatible, par exemple en polyoxyméthylène commercialisé sous la marque Delrin� et munis de vis obturatrices (14). La suprastructure est destinée à supporter l'élément de restauration prothétique. Sa face inférieure concave (15) est destinée à épouser la surface de l'os résiduel. L'ensemble pièce de substitution osseuse / vis de fixation est recouvert totalement par projection pulvérisation, électrolyse, enrobage ou de nacre mécanostructurée selon l'invention. Cependant, seule une partie de l'implant présenté sur la figure 2 peut être recouverte. Bien entendu, le traitement 17 de surface peut également être fait avec le biomatériau mécanostructuré selon l'invention. Ainsi, la présente invention a également pour objet, une pièce de comblement osseux comprenant un noyau en matériau de structure, éventuellement en nacre, à la surface duquel est déposée en revêtement, par pulvérisation, projection, enrobage, électrolyse ou trempage, de la nacre mécanostructurée et/ou du biomatériau mécanostructuré selon l'invention. Le produit selon l'invention peut également se présenter sous la forme de plaque et de vis d'ostéosynthèse en matériau de structure, préférentiellement en nacre sous forme compacte taillée dans la l'épaisseur de la coquille, de dimensions variables également recouvertes de nacre mécanostructurée ou d'un biomatériau mécanostructuré. Les vis et plaques taillées dans la nacre sous forme compacte présentent des caractéristiques physiques, telles que la densité, la résilience, la dureté Vickers, la résistance à la compression, le module d'élasticité, sont proches de celle de l'os. Par conséquent, ils ne nécessitent pas de dépose après constitution et remaniement du cal et peuvent donc être maintenus en place de manière définitive, évitant ainsi tout nouvel acte chirurgical. Le produit selon l'invention peut également être compacté sous haute pression dans des moules de forme et dimension variables pour réaliser des pièces osseuses de substitution destinées à remplacer des épiphyses, des diaphyses et des portions des os longs ou autres parties du squelette. Il est à noter, que les implants réalisés selon l'invention peuvent être utilisés en chirurgie orthopédique, maxillo-faciale et odontostomatologie. L'invention est utilisable chez les mammifères, en particulier chez l'être humain. 18 EXEMPLES Les exemples qui suivent illustrent la présente invention. Exemple 1 On prépare de la poudre de nacre micronisée à traiter selon le procédé suivant : - le test nacré de Pinctada Maxima est lavé et décontaminé à l'eau de javel à 1% puis est traité par un concasseur et réduit en fragments de 10 mm à 1 cm, - le produit de concassage est ensuite prélevé puis placé dans un bol de broyage en zirconium d'un broyeur planétaire, - 15 billes de broyage en zirconium de 30 mm de diamètre chacune sont ensuite placées dans le bol de 15 broyage, - le broyeur planétaire est ensuite mis en route, à une vitesse de rotation de 400 tr/min pendant 5 minutes, le dispositif tournant alternativement dans le sens des aiguilles d'une montre et inversement, 20 - le produit de concassage ayant subi le broyage est ensuite tamisé dans une tamiseuse de 200 mm de diamètre comportant 5 tamis de tailles différentes : 250 microns, 150 microns, 100 microns, 50 microns, 20 microns puis un fond de collecte. 25 La poudre de nacre récoltée dans le fond de collecte présente un diamètre moyen en volume inférieur à 20 microns. Exemple 2 On prépare de la nacre mécanostructurée selon le 30 procédé suivant : a) la poudre de nacre à traiter obtenue à l'exemple 1 est placée dans un bol de broyage d'un broyeur planétaire, b) 25 billes de zirconium de 20 mm de diamètre sont ajoutées dans le bol, 19 c) l'ensemble comprenant la poudre de nacre à traiter, le bol de broyage, ainsi que les billes de zirconium est placé dans un congélateur à une température de -18°C pendant 24 heures, d) le broyeur planétaire est mis en route, à une vitesse de rotation de 1100 tr/min pour une accélération de 95 G, pendant 10 séquences de 6 minutes chacune, séparées toutes les 2 séquences par 2 heures de congélation à -18°C, e) le broyeur planétaire est arrêté et les billes de zirconium de 20 mm de diamètre sont retirées. Les étapes b), c), d) et e) sont répétées avec 50 billes de zirconium de 10 mm de diamètre, puis avec 80 billes de zirconium de 5 mm de diamètre. La nacre mécanostructurée est alors récupérée. Elle présente un diamètre moyen en volume inférieur à 150 nm. Elle est ensuite stérilisée par rayonnement gamma à 25 kGy. Exemple 3 On prépare un biomatériau mécanostructuré issu d'un co-broyat de particules de nacre et de chitosan, selon le 20 procédé suivant : a) la poudre de nacre à traiter obtenue à l'exemple 1 est placée dans un bol de broyage d'un broyeur planétaire, b) la poudre de chitosan désacétylé à plus de 90 présentant un diamètre moyen en volume d'environ 150 pm et 25 de masse volumique de 0,6 g/cm3 est ajoutée dans le bol, c) 25 billes de zirconium de 20 mm de diamètre sont ajoutées dans le bol, d) l'ensemble comprenant la poudre de nacre à traiter, la poudre de chitosan désacétylé, le bol de 30 broyage, ainsi que les billes de zirconium est placé dans un congélateur à une température de -18°C pendant 24 heures, e) le broyeur planétaire est mis en route, à une vitesse de rotation de 1100 tr/min pour une accélération de 20 95 G, pendant 10 séquences de 6 minutes chacune, séparées toutes les 2 séquences par 2 heures de congélation à -18°C, f) le broyeur planétaire est arrêté et les billes de zirconium de 20 mm de diamètre sont retirées. Les étapes c), d), e) et f) sont répétées avec 50 billes de zirconium de 10 mm de diamètre, puis avec 80 billes de zirconium de 5 mm de diamètre jusqu'à l'obtention d'un co-broyat de nacre et de chitosan désacétylé montrant un diamètre moyen équivalent en volume de l'ordre du nanomètre. Le biomatériau mécanostructuré est alors récupéré. Puis il est stérilisé par rayonnement gamma à 25 kGy. Exemple 4 On taille dans la masse de la nacre des plaques et vis que l'on recouvre de nacre mécanostructurée obtenue dans l'exemple 2. La plaque et les deux vis réalisées selon les figures 2 et 3 sont ensuite placées sur le fémur d'une brebis de réforme. L'examen radiologique à un mois montre que la plaque et les vis ont été recouvertes par la corticale de l'os et sont parfaitement intégrées dans le cal remanié. Exemple 5 On prépare un substitut osseux, dont la composition pour 100 g est la suivante : - 96 g de nacre présentant un diamètre moyen en volume compris entre 50 et 100 microns, - 0,4 g de nacre mécanostructurée de l'exemple 2, - 19 g d'hydroxyde de calcium, Exemple 6 On prépare un ciment de scellement de prothèses de hanche, de genoux ou d'épaule. La composition du ciment de scellement pour 100 g est la suivante : - 80 g de poudre de nacre présentant un diamètre moyen en volume de 5 à 10 microns, 21 - 20 g de nacre mécanostructurée de l'exemple 2. Exemple 7 On prépare un gel ou une pâte destinée au traitement des parodontopathies en odontostomatologie dont la 5 composition pour 100 g est la suivante : - 5 g de poudre de nacre présentant un diamètre moyen en volume entre 5 pm et 10 pm, - 4 g de nacre mécanostructurée de l'exemple 2, - 0,05 g de chlorhexidine 10 - 2 g de gomme xanthane, - eau déminéralisée qsp 100g. Exemple 8 On prépare une formulation à visée thérapeutique pour les grands brûlés dont la composition pour 100 g est la 15 suivante : - 7 g de poudre de nacre présentant un diamètre moyen en volume compris entre 1 et 5 microns, - 3 g de nacre mécanostructurée de l'exemple 2, - qsp 100 g de Cérat de Gallien, alginate et 20 chitosan. Exemple 9 On prépare une crème ou un gel destiné au traitement des plaies cutanées, musculaires ou muqueuses, d'escarres et d'ulcères, dont la composition pour 100 g est la 25 suivante : - 1,7 g de poudre de nacre présentant un diamètre moyen en volume compris entre 1 et 5 microns, - 0,3 g de biomatériau mécanostructuré préparé dans l'exemple 3, 30 - 1 g de complexe d'huiles essentielles, - qsp 100 g d'eau déminéralisée, vaseline blanche et karité. Le produit sous forme de crème a été appliqué toutes les 48h chez le cheval dans le cas d'une nécrose du 22 poitrail de 37 cm de haut sur 16 cm de large, ayant provoqué une perte de substance intéressant tout le revêtement cutané ainsi que le tissu cellulaire sous-cutané jusqu'à l'aponévrose des muscles sous-jacents. On a pu noter une réduction de la surface et de la profondeur de la lésion à raison d'1 cm par jour et la guérison au bout de 45 jours sans décoloration du poil. Exemple 10 On prépare une crème ou un gel, destiné au traitement des plaies cutanées, musculaires ou muqueuses, d'escarres et d'ulcères, dont la composition pour 100 g est la suivante : - 1,7 g de poudre de nacre présentant un diamètre moyen en volume compris entre 1 et 5 microns, - 0,3 g de nacre mécanostructurée de l'exemple 2, - 1 g de complexe d'huiles essentielles, - P-crésol, - qsp 100 g de paraffine et eau déminéralisée. Exemple 11 On prépare un soluté injectable par voie intraveineuse pour le traitement des cachexies et de la fonte musculaire, dont la composition pour 20 ml est la suivante : - 1g de nacre mécanostructurée de l'exemple 2, - qsp 20 ml de soluté injectable isotonique. La préparation injectable a été administrée une fois par voie intraveineuse à un cheval cachexique et dénutri traité en milieu vétérinaire. Après 15 jours, la prise de poids de l'animal était de l'ordre de 25 kg. Exemple 12 On prépare un matériau de comblement pour les pertes de substances du sabot chez les ongulés telles que seimes, fourmillières et autres pathologies invalidantes du sabot. 23 La composition pour 100 g du matériau de comblement est la suivante : - 4 g de poudre de nacre présentant un diamètre moyen en volume compris entre 10 et 20 microns, 1 g de nacre mécanostructurée de l'exemple 2, 4 g de sciure de hêtre, gel de silicone neutre monophasé qsp pour 100g. Exemple 13 On prépare un implant selon l'invention de la manière suivante : - l'implant, tel que décrit figure 1, est recouvert de nacre mécanostructurée préparée dans l'exemple 2 ; - après anesthésie locale et/ou loco régionale ou générale, l'os maxillaire est mis à nu après incision ou à l'aide d'un bistouri circulaire, à l'aplomb du site à implanter ; - l'os est foré à l'aide d'instruments calibrés de manière à aménager un puits osseux aux dimensions de l'implant qui est inséré jusqu'à la limite du feutre en Dacron de la suprastructure décrite figure 1, surplombant la corticale ; - après suture de la fibromuqueuse gingivale, l'implant est laissé enfoui sans mise en charge. L'examen clinique et radiologique post opératoire à 2 semaines montre une parfaite cicatrisation gingivale ainsi qu'un comblement rapide de l'espace péri-implantaire, par colonisation par les ostéoblastes des pores aveugles de la surface de l'implant. Une biopsie au niveau de l'anneau de feutre de Dacron montre sur une coupe histologique, une colonisation des mailles du feutre de Dacron par les fibroblastes, sans présence de cellules inflammatoires, réalisant une véritable sertissure gingivale avec une gencive attachée. 24 Exemple 14 On prépare une pièce de substitution osseuse selon l'invention de la manière suivante : - la pièce de substitution osseuse, telle que décrite 5 sur les figures 2 et 3, est recouverte de nacre mécanostructurée préparée dans l'exemple 2 ; - après radios et scanners de la zone à opérer, puis anesthésie locale et/ou loco régionale, ou générale on pratique une incision transversale sur la crête maxillaire 10 et un décollement mucopériosté de manière à permettre la pose d'un expanseur en silicone de formes et dimensions semblables à la pièce de substitution. Le remplissage progressif de l'expanseur par du sérum physiologique pendant 3 semaines environ provoque une expansion de la 15 fibromuqueuse gingivale ; - après dépose de l'expanseur, la pièce de substitution est insérée dans le tunnel ainsi obtenu et fixée à l'aide des vis de fixation, sa face supérieure recouverte par la fibromuqueuse, la face inférieure 20 reposant sur l'os maxillaire dont on aura cruanté la surface ; - la pièce de substitution est fixée sur la fibromuqueuse par des sutures transversales. Des examens radiologiques à 4 semaines montrent une 25 parfaite intégration de la pièce et sa fixation par la fibromuqueuse. REVENDICATIONS1. Procédé de préparation de nacre mécanostructurée par mécano-synthèse de poudre micrométrique de nacre, caractérisé en ce que la température de la nacre est maintenue inférieure à 60°C, de préférence inférieure à 40°C et plus préférentiellement encore inférieure à 20°C. 2. Procédé de mécano-synthèse de nacre mécanostructurée selon la revendication 1, caractérisé en ce que les particules de nacre à traiter proviennent du test nacré de bivalve choisi dans le groupe comprenant : la Pinctada Maxima, la Pinctada Margaritifera ou autres Pinctadines, le Tridacnae Gigas, et leurs mélanges. 3. Procédé de préparation de nacre mécanostructurée par mécano-synthèse de poudre micrométrique de nacre selon la revendication 1 ou 2 comprenant les étapes successives suivantes . a) la poudre de nacre à traiter est placée dans un 20 bol de broyage d'un broyeur planétaire, puis b) Ni billes de broyage (avec i est un nombre entier compris entre 1 et 20, de préférence entre 3 et 15 et plus préférentiellement entre 5 et 14 ; Ni est un nombre entier compris entre 2 et 150, de préférence entre 10 et 100 et 25 plus préférentiellement entre 20 et 85) de diamètre Di sont placées dans le bol de broyage, c) le broyeur planétaire est mis en route, à une vitesse de rotation V comprise entre 800 et 1400 tr/min, préférentiellement à 1100 tr/min, avec une accélération de 30 90 à 110 G, de préférence de 90 à 100 G et plus préférentiellement de 95 G. d) le broyeur planétaire est arrêté et les billes de broyage de diamètre Di sont retirées, 26 les étapes b, c et d sont répétées avec Nil' (avec Nil' > Ni) billes de broyage de diamètre Dili (avec Dili 4. Procédé de mécano-synthèse de nacre mécanostructurée selon l'une quelconque des revendications 1 à 3, caractérisé en ce que le bol de broyage, la poudre de nacre à traiter et/ou les billes de broyage sont refroidis avant utilisation à une température comprise entre -20°C et 5°C et éventuellement avant chaque répétition des étapes b), c) et d). 5. Procédé de mécano-synthèse de nacre mécanostructurée selon l'une quelconque des revendications 1 à 4, caractérisé en ce que les séquences de broyage c) sont effectuées sous atmosphère refroidie ou entrecoupées de séquences de refroidissement. 6. Procédé de mécano-synthèse de nacre mécanostructurée selon l'une quelconque des revendications 1 à 5, caractérisé en ce que : - la poudre de nacre à traiter est déposée dans un bol de broyage, des billes de broyage sont déposées dans le bol de broyage et l'ensemble comprenant la poudre de nacre à traiter, les billes de broyage et le bol de broyage est refroidi à une température comprise entre -20°C et 5°C, - la poudre de nacre à traiter réfrigérée subit ensuite : a) des séquences de broyage avec des billes de broyage de 20 mm de diamètre jusqu'à l'obtention de particules de nacre ayant un diamètre moyen en volume compris entre 5 et 15 microns, puis 27 b) des séquences de broyage avec des billes de broyage de 10 mm de diamètre, jusqu'à l'obtention de particules de nacre ayant un diamètre moyen en volume compris entre 800 nm et 2 }gym, puis c) des séquences de broyage avec des billes de broyage de 5 mm de diamètre, jusqu'à l'obtention de particules de nacre ayant un diamètre moyen en volume compris entre 0,01 et 500 nanomètres, de préférence entre 0,01 et 250 nm et plus préférentiellement entre 0,01 et 100 nm, la nacre nanostructurée est alors récupérée. 7. Procédé de mécano-synthèse de nacre mécanostructurée selon l'une quelconque des revendications 1 à 6, caractérisé en ce que : - la poudre de nacre à traiter est déposée dans un bol de broyage, des billes de broyage sont déposées dans le bol de broyage et l'ensemble comprenant la poudre de nacre à traiter, les billes de broyage et le bol de broyage est refroidi à une température comprise entre -20 °C et 5 °C, - la poudre de nacre réfrigérée subit ensuite : a) 5 à 15, de préférence 7 à 13 séquences, et plus préférentiellement encore 8 à 11 séquences de broyage, chaque séquence ayant une durée de 1 à 10 minutes, de préférence de 2 à 8 minutes et plus préférentiellement de 6 minutes, effectuées avec des billes de broyage de 20 mm de diamètre, puis b) 5 séquences, effectuées puis c) 5 séquences, effectuées à 15 séquences de broyage, préférentiellement 10 de 1 à 10 minutes, préférentiellement 6 minutes, avec des billes de broyage de 10 mm de diamètre, à 15 séquences de broyage, préférentiellement 10 de 1 à 10 minutes, préférentiellement 6 minutes, avec des billes de broyage de 5 mm de diamètre, la nacre mécanostructurée est alors récupérée. 8. Poudre de nacre pouvant être obtenue par le procédé défini à l'une quelconque des revendications 1 à 7 et présentant un diamètre moyen en volume compris entre 0,01 et 500 nanomètres, de préférence entre 0,01 et 250 nm 5 et plus préférentiellement entre 0,01 et 100 nm. 9. Procédé de mécano-synthèse de nacre mécanostructurée selon l'une quelconque des revendications 1 à 7, caractérisé en ce que la poudre de nacre à traiter est broyée conjointement avec au moins un matériau autre que la 10 nacre. 10. Procédé de mécano-synthèse de nacre mécanostructurée selon la revendication 9, caractérisé en ce que le matériau est choisi dans le groupe comprenant la poudre de chitosan desacétylé à plus de 90%, la chitine, 15 les algues, les biopolymères solubles et insolubles extraits du test nacré et de la coquille externe des bivalves précités, le sulfate de cuivre (CuSO4, 5H2O), l'oxyde de zinc, et leurs mélanges. 11. Utilisation de la nacre mécanostructurée selon la 20 revendication 8 ou obtenue selon un procédé défini à l'une quelconque des revendications 1 à 7 et 9 à 10, dans les applications cosmétiques. 12. Utilisation de la nacre mécanostructurée selon la revendication 8 ou préparée selon le procédé défini à l'une 25 quelconque des revendications 1 à 7 et 9 à 10 en revêtement d'implant osseux, dentaires, de pièces de substitution osseuse. 13. Implant comprenant un noyau en matériau de structure éventuellement en nacre, à la surface duquel est 30 déposée en revêtement, par pulvérisation, projection, enrobage, électrolyse ou trempage, de la nacre selon la revendication 8 ou obtenue selon un procédé défini à l'une quelconque des revendications 1 à 7 et 9 à 10. 14. Pièce de comblement osseux comprenant un noyau en matériau de structure éventuellement en nacre, à la surface duquel est déposée en revêtement, par pulvérisation, projection, enrobage, électrolyse ou trempage, de la nacre selon la revendication 8 ou obtenue selon un procédé défini à l'une quelconque des revendications 1 à 7 et 9 à 10. 15. Nacre mécanostructurée selon la revendication 8 ou obtenue selon un procédé défini à l'une quelconque des revendications 1 à 7 et 9 à 10, pour une utilisation médicale ou vétérinaire.